"一般式I:R1R2R3Si-Y1-[SiR4R5Y2]a-SiR6R7-ZI式中、aは1から約100であり;Y1は、1から約10個の炭素原子の、置換のもしくは非置換の二価のアルキル連結基であり;Y2は、1から約10個の炭素原子の、置換のもしくは非置換の二価のアルキル連結基またはヘテロ原子であり;R1、R2、R3、R4、R5、R6およびR7は独立して1から約10個の炭素の、一価の、脂肪族、脂環式、もしくは芳香族の、またはハロゲン化された、炭化水素基、-Y2-SiR8R9R10ならびに/またはAからなる群より選択され、ここでR8、R9、R10は独立して、1から約10個の炭素の一価の、脂肪族、脂環式、および芳香族の炭化水素基からなる群より選択され;Aは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される一価の、親水性もしくは疎水性の部分であり;Zは以下の一般式II:-R11-B-XIIを持ち、ここでR11は、0から約20個の炭素原子を持つ、直鎖のもしくは分岐の、二価のアルキル連結基であり;Bは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される二価の、親水性もしくは疎水性の部分であり;Xは、アクリルアミド、または置換のもしくは非置換の、不飽和の、脂肪族もしくは芳香族の炭化水素、アクリラートおよびメタクリラートからなる群より選択される重合可能な基であるを持つ、少なくとも一つのカルボシロキサン結合を含むシリコーンモノマー。R1、R2、R3、R4、R5、R6、R7、R8、R9、R10、R11、R12、R13、およびR14が独立して1から約9個の炭素原子の飽和の一価の炭化水素基、フッ素化された炭化水素、アラルキルもしくはアリールアルキル基、またはシロキサニル基を含む、請求項1に記載のシリコーンモノマー。AおよびBが、アルキル、アルコール、エーテル、エステル、アミド、アミン、酸およびその塩、シアノ、チオ、ウレタン、尿素、カルボナート、カルバマート、スルホナート、スルホンアミド、およびホスファートからなる少なくとも一つの官能基を含有する、請求項1に記載のモノマー。Bが以下の二価の部分:-O-C2H4Op-C3H6Oq-C4H8Or-ポリエーテル式中、pおよびqは独立して0から約100であり、rは0から約50であり、かつpqrは0より大きいヒドロキシシクロヘキサニルヒドロキシプロパニルウレタン尿素尿素およびウレタンカーボナート、もしくはカルバマートのうちの一つである、請求項1に記載のシリコーン組成物。Xがアクリルアミド、または一般式IIIを持つ重合可能な部分であり、ここでR12、R13およびR14は水素、または1から約20個の炭素の、置換のもしくは非置換の、飽和の、一価の、炭化水素基であるか、またはハロゲン化炭化水素基である、請求項1に記載のモノマー。以下の一般式:式中、pは5より大きいを持ち、親水性ポリエチレングリコールを含有する、水溶性の、および水分散性の請求項1に記載のモノマー。式:を持つ、請求項1に記載のシリコーン組成物。少なくとも一つの請求項1に記載のシリコーンモノマーと少なくとも一つのヒドロゲルコモノマーとを含むシリコーンヒドロゲルコポリマー。請求項6に記載のコポリマーと、親水性アクリルコモノマーもしくは親水性ビニルコモノマー、架橋剤、ラジカル開始剤、抗微生物剤、UV吸収剤、生物活性剤、および着色剤からなる群より選択される少なくとも一つの成分とを含むシリコーンヒドロゲルコポリマー組成物。少なくとも二つの請求項1に記載のシリコーンモノマーを含み、ここで少なくとも一つのシリコーンモノマーが少なくとも一つの他のシリコーンモノマーと異なるものである、シリコーンヒドロゲルコポリマー。少なくとも一つの請求項1に記載のシリコーンモノマーと、ビニルモノマーおよびアクリルモノマーからなる群より選択される少なくとも一つのヒドロゲルモノマーとを含むシリコーンヒドロゲルコポリマー。アクリルモノマーが、2-ヒドロキシ-エチルメタクリラートHEMA、2-ヒドロキシエチルアクリラートHEA、ヒドロキシプロピルメタクリラート、トリメチルアンモニウム2-ヒドロキシプロピルメタクリラートヒドロクロリド、ジメチルアミノエチルメタクリラート、グリセロールメタクリラート、N,N-ジメチルアクリルアミド、N-イソプロピルアクリルアミド、アクリルアミド、2-アクリルアミド-2-メチルプロパンスルホン酸、メタクリルアミド、アクリル酸、メタクリル酸、および他のカチオン性部分および両性イオン部分を含むアクリル酸ならびにそれらの組み合わせからなる群より選択される、請求項11に記載のコポリマー。ビニルモノマーが、N-ビニル-ピロリドン、N-ビニル-カプロラクタム、N-ビニル-アセトアミド、N-ビニル-フォルムアミドおよびN-ビニル-イソプロピルアミド、ビニルベンゼン、ビニルナフタレン、ビニルピリジンおよびビニルアルコールからなる群より選択される、請求項11に記載のコポリマー。前記架橋剤が、エチレングリコールジメタクリラート、トリメチロイルプロパントリメタクリラート、ジエチレングリコールジメタクリラート、ビスフェノールAジメタクリラート、ジグリシジルビスフェノールAジメタクリラート、ジメタクリラート末端化ポリエチレングリコールおよび反応性直鎖ポリエーテル変性シリコーンからなる群より選択される、請求項11に記載のコポリマー組成物。請求項8に記載のポリマーを含む、シリコーンヒドロゲルフィルム。請求項9に記載のポリマーを含む、シリコーンヒドロゲルフィルム。請求項10に記載のポリマーを含む、シリコーンヒドロゲルフィルム。請求項11に記載のポリマーを含む、シリコーンヒドロゲルフィルム。請求項12に記載のポリマーを含む、シリコーンヒドロゲルフィルム。請求項13に記載のポリマーを含む、シリコーンヒドロゲルフィルム。請求項14に記載のポリマーを含む、シリコーンヒドロゲルフィルム。請求項15に記載のシリコーンヒドロゲルフィルムを含むコンタクトレンズ。請求項16に記載のシリコーンヒドロゲルフィルムを含むコンタクトレンズ。請求項17に記載のシリコーンヒドロゲルフィルムを含むコンタクトレンズ。請求項18に記載のシリコーンヒドロゲルフィルムを含むコンタクトレンズ。請求項19に記載のシリコーンヒドロゲルフィルムを含むコンタクトレンズ。請求項20に記載のシリコーンヒドロゲルフィルムを含むコンタクトレンズ。請求項21に記載のシリコーンヒドロゲルフィルムを含むコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項22に記載のコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項24に記載のコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項24に記載のコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項25に記載のコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項26に記載のコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項27に記載のコンタクトレンズ。前記シリコーンヒドロゲルフィルムが、透明で、かつ均一であり、前記シリコーンヒドロゲルフィルムの重合化が、溶媒もしくは相溶化剤の非存在下における熱硬化法もしくは化学放射硬化法によって実施される、請求項28に記載のコンタクトレンズ。請求項1に記載の前記モノマーと、前記少なくとも一つの追加のモノマーとの比率が1対約100である、請求項10に記載のヒドロゲルソフトコンタクトレンズ材料。請求項1に記載のシリコーンモノマーの作製プロセスであって、以下の一般式IV:R1R2R3Si-Y1-[SiR4R5Y2]a-SiR6R7-HIV式中、aは1から100であり;Y1は、1から10個の炭素原子の、置換のもしくは非置換の、二価のアルキル連結基であり;Y2は、1から10個の炭素原子の、置換のもしくは非置換の、二価のアルキル連結基または二価のヘテロ原子であり;R1、R2、R3、R4、R5、R6およびR7は独立して1から約10個の炭素の、一価の、脂肪族、脂環式、もしくは芳香族の、またはハロゲン化された、炭化水素基、-Y2-SiR8R9R10およびAからなる群より選択され、ここで、R8、R9、R10は独立して、1から約10個の炭素の、一価の、脂肪族、脂環式、もしくは芳香族の炭化水素基からなる群より選択され;Aは、置換のもしくは非置換の、飽和のおよび不飽和の、脂肪族、脂環式の炭化水素、ならびに、ヘテロ原子を含有する、置換のもしくは非置換の、飽和のおよび不飽和の、脂肪族、脂環式、脂環式の、炭化水素からなる群より選択される一価の、親水性もしくは疎水性の部分であるを持つシリコーン含有化合物を一般式V:R15-B-MV式中R15は、0から約20個の炭素原子を持つ、直鎖のもしくは分岐の、不飽和のアルキル基からなる群より選択され;Bは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される二価の、親水性もしくは疎水性の部分であるを持つ末端の不飽和基とを反応させて官能化カルボシロキサンを作製するステップであって、ここでAおよびBがアルキル、アルコール、エーテル、エステル、アミド、アミン、酸およびその塩、シアノ、チオ、ウレタン、尿素、カルボナート、カルバマート、スルホナート、スルホンアミド、ホスファート、ならびにその組み合わせからなる群より選択される官能性を含み、Mがヒドロキシル、ハロゲン、エポキシおよびカルボン酸基からなる群より選択されるステップ、ならびに前記官能化カルボシロキサンと以下の式VI:式中、Gはハロゲン、ヒドロキシ、および1から約10個の炭素原子を持つアルキロキシからなる群より選択され、R12、R13およびR14は独立して、水素、1から約20個の炭素の、置換の、飽和の、一価の炭化水素、ならびに1から約20個の炭素の、非置換の、飽和の、一価の炭化水素からなる群より選択されるを持つアルキルアクリロイル化合物とを反応させて請求項1中の一般式Iを持つシリコーンモノマーを作製するステップとを含む、プロセス。前記官能化カルボシロキサンと前記アルキルアクロイル化合物との反応が少なくとも一つの第三級アミン塩基もしくは少なくとも一つのイオン交換樹脂IERと、低沸点極性もしくは非極性溶媒との存在下で実施される、請求項37に記載のプロセス。本発明はカルボシロキサンモノマーを提供し、それに由来するポリマーは、現在の最先端の製品および技術に存在する欠点を満たす。本発明の課題は、以下の一般式I:R1R2R3Si-Y1-[SiR4R5Y2]a-SiR6R7-ZIを持つシリコーンモノマーを提供することであり、ここでaは1から約100であり;Y1は、1から約10個の炭素原子の、置換のもしくは非置換の、二価のアルキル連結基であり;Y2は、1から約10個の炭素原子の、置換のもしくは非置換の、二価のアルキル連結基、または二価のヘテロ原子であり;R1、R2、R3、R4、R5、R6およびR7は独立して1から約10個の炭素の、一価の、脂肪族、脂環式、もしくは芳香族の炭化水素基、および1から約10個の炭素のハロゲン化炭化水素基、-Y2-SiR8R9R10およびAからなる群より選択され、ここでR8、R9、R10は独立して、1から約10個の炭素の、一価の、脂肪族、脂環式、および芳香族の炭化水素基からなる群より選択され;Aは、置換のもしくは非置換の、飽和のおよび不飽和の、脂肪族、脂環式、および芳香族の炭化水素、ならびにヘテロ原子を含有する、置換のもしくは非置換の、飽和のおよび不飽和の、脂肪族、脂環式、および芳香族の炭化水素からなる群より選択される一価の、親水性もしくは疎水性の部分であり;Zは以下の一般式II:-R11-B-XIIを持ち、ここでR11は、0から約20個の炭素原子を持つ、直鎖のもしくは分岐の、二価のアルキル連結基であり;Bは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される二価の、親水性もしくは疎水性の部分であり;Xは、以下の一般式III:を持つアクリルアミドもしくは重合可能な基であり、ここでR12、R13、およびR14は、水素、または1から約20個の炭素の、置換の、もしくは非置換の、飽和の、一価の炭化水素基である。本発明の他の課題は、ここに記載されるモノマーから誘導されるホモポリマーもしくはコポリマーとそれを含むシリコーンヒドロゲルとを提供することである。本発明のさらに他の課題は、本発明のシリコーンヒドロゲルを含む、ソフトな、柔軟性の、透明の、水吸水性の、本質的に水和性の、かつより良い酸素透過性のコンタクトレンズを提供することである。本発明のさらに他の課題は、以下の一般式IV:R1R2R3Si-Y1-[SiR4R5Y2]a-SiR6R7-HIVを持つシリコーンモノマーを製造するプロセスを対象とし、ここでaは1から100であり;Y1は、1から10個の炭素原子の、置換のもしくは非置換の、二価のアルキル連結基であり;Y2は、1から約10個の炭素原子の、置換のもしくは非置換の、二価のアルキル連結基であるかまたは二価のヘテロ原子であり;R1、R2、R3、R4、R5、R6、およびR7は独立して1から約10個の炭素の、一価の、脂肪族、脂環式、もしくは芳香族の炭化水素基、および1から約10個の炭素のハロゲン化炭化水素基、-Y2-SiR8R9R10およびAからなる群より選択され、ここでR8、R9、R10は独立して、1から約10個の炭素の、一価の、脂肪族、脂環式、および芳香族の炭化水素基からなる群より選択され;Aは、置換のもしくは非置換の、飽和のおよび不飽和の、脂肪族、脂環式、もしくは芳香族の炭化水素、ならびに置換のもしくは非置換の、飽和のおよび不飽和の、脂肪族、脂環式、もしくは芳香族の、ヘテロ原子を含有する炭化水素からなる群より選択される、一価の、親水性もしくは疎水性の部分である。これは、一般式V:R15-B-MVの末端の不飽和基によって反応させられ、ここでR15は、0から約20個の炭素原子を持つ、直鎖のもしくは分岐の、不飽和のアルキル基であり;Bは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される二価の部分である。AおよびBはアルキル、アルコール、エーテル、エステル、アミド、アミン、酸およびその塩、シアノ、チオ、ウレタン、尿素、スルホナート、スルホンアミド、ホスファート、ならびにその組み合わせからなる群より選択される官能性を含む。Mはヒドロキシル、ハロゲン、エポキシおよびカルボン酸基からなる群より選択される式Vであり、官能化カルボシロキサンを作製する。一旦、官能化カルボシロキサンが作製されると、それは以下の一般式VI:を持つアルキルアクリロイル化合物と反応させられ、ここでGはハロゲン、ヒドロキシおよび1から約10個の炭素原子のアルキロキシからなる軍より選択され、そしてR12、R13およびR14は独立して、水素、1から約20個の炭素の、置換の、飽和の、一価の炭化水素基および1から約20個の炭素の非置換の、飽和の、一価の炭化水素基から選択され、ここ記載される前記シリコーンモノマーを製造する。本発明は、発明を実施するための形態において、以下に提供される実施例を含んでより詳細に記載される。本発明によると、かさばらない性質、および改善された加水分解耐性を持ち、そしてコンタクトレンズ用のシリコーンヒドロゲルフィルムの調製に有用なモノアクリラートとメタクリラートとにより官能化されたカルボシロキサンモノマーが開示される。本発明のカルボシロキサンモノマーは、対応する従来のシロキサンモノマーと比べて、酸性およびアルカリ性のpH条件下での改善された加水分解耐性を示す。これらのモノマーより得られるシリコーンヒドロゲルは対応する従来のシロキサンモノマーのフィルムと比べて、より良い酸素透過性、表面水和性、および低いモジュラスを示す。本発明において開示されるモノマーは、加水分解安定性加水分解耐性を持つモノマーおよびポリマーを製造することを可能にするカルボシラン結合-Si-CH2n-Si-を持つ。それはまた、対応する従来のシロキサンモノマーを比べて、改善された酸素透過性を持つシリコーンヒドロゲルフィルムを製造する。本発明のシリコーンヒドロゲルフィルムはまた、プラスマ酸化もしくはプラズマコーティングまたは内部湿潤剤のような二次的な表面処理を一切実施することなしに、より良い表面水和性をもたらす。すなわち、本発明のシリコーンヒドロゲルフィルムより製造されるコンタクトレンズは、二次的な処理なしに、ソフトな、柔軟性の、本質的に水和性の、高い酸素透過性を持つものである。本発明のモノマーはまた、溶媒を一切必要とせずに親水性有機コモノマーと混和性であり、これにより作製されるシリコーンヒドロゲルは、全範囲の組成物において透明である。ここで使用されるとき、ホモポリマーは、同一の繰り返しモノマーから作製されるポリマーであり、コポリマーは、ポリマーが少なくとも2つの構造的に異なるモノマーを含むようなポリマーである。アクリラートメタクリラートのような表記は、アクリラートもしくはメタクリラート官能性を持つモノマーを意味する。さらに、明細書において使用されるとき、および添付の請求項を含んで、文脈が明確に指示しない限り、単数形で示されるaanおよびtheは、複数を含み、特定の数値は少なくともその特定の値を含む。ここでは範囲は、約もしくはおおよその特定の範囲から、ならびに/または約もしくはおおよその他の特定の範囲まで、として表される。そのような範囲が示されるとき、他の実施態様は、1つの特定の範囲からおよび/もしくは他の特定の範囲までを含む。同様に、範囲が約という先行詞を用いる近似として示されるとき、特定の範囲が他の実施態様を提供することは理解し得るであろう。ここに記載される全ての方法は、ここで特に明記しない限り、もしくは文脈によって明確に否定されない限り、任意の好適な順番で実施してよい。ここに提供される任意の例およびすべての例、または例示的な言葉例えば~のようなの使用は、本発明をより明らかにするための意図のみであり、特に請求されない限り発明の範囲の限定を示さない。すべての明細書中の言葉は、請求されていない任意の要素が本発明の実施のために重要であることを示すと解釈されるべきでない。ここで使用されるとき含むcomprising、含むincluding、含有するcontaining、特徴付けられるおよびそれらの文法的に等価な表現は、追加の言及されない要素、もしくは方法のステップを排除しない、包括的なもしくはオープンエンドな用語であるが、より限定的な用語~からなるconsistingofおよび実質的に~からなるconsistingessentiallyofを含むこともまた理解し得るであろう。本発明のモノマーは、所望の物理的強度と、水の吸収後の引き裂きに対する抵抗とを持つ硬化したエラストマーシートを得るのに使用できる。本発明のメタクリラートアクリラート官能化シリコーンモノマー/ポリマーとその調製、ならびにそのコンタクトレンズにおける使用について、以下のセクションにより詳細に記載される。本発明はまた、ソフトな、柔軟性の水吸収フィルムを作製するためのメタクリル化アクリル化カルボシロキサンモノマーならびにHEMAのような従来のモノマーもしくは他のコンタクトレンズモノマーを含むシリコーンヒドロゲル組成物を提供する。本発明のホモポリマーおよびコポリマーは、透明な貧弱な混和性によるかすみがないポリマーであり、水を吸収し、ヒトの角膜のより良い快適さとより良い健康のために必要である優れた表面水和性と酸素透過性とを持つ。本発明はまた、請求項の発明によるシリコーンヒドロゲルフィルムより作製されるコンタクトレンズを提供する。これらの実施態様はより詳細に以下に記載される。本発明により作製されるカルボシラン結合-Si-CH2n-Si-を持つシリコーンモノマーは、加水分解安定性のシリコンヒドロゲルフィルムを作製するホモポリマー/コポリマー作製に使用できる。該フィルムは、従来のシロキサンモノマーによるフィルムと比べて本質的な水和性およびより良い酸素透過性を示す。本発明のシリコーンヒドロゲルフィルムより製造されるコンタクトレンズは、水和性を高めるためのプラズマ酸化もしくはプラズマコーティングまたは内部湿潤剤のような高価な二次的な処理を一切必要としない。すなわち、本発明のシリコーンヒドロゲルより作製されるコンタクトレンズは、二次的な処理なしに、ソフトな、柔軟性の、および本質的に水和性であり、高い酸素透過性を持つ。本発明のモノアクリラート官能性カルボシロキサンモノマーは、式I:R1R2R3Si-Y1-[SiR4R5Y2]a-SiR6R7-ZIに示される一般構造を持つ。本発明の式Iの好ましいバリアントvariantの一つは、下に示すような一般式を持つモノアクリラート官能性モノマーであり、式中、aは1から100であり;Y1は、1から10個の炭素原子の、置換のもしくは非置換の、二価のアルキル連結基であり;Y2は、Y1と同じであるか、または窒素、酸素もしくは硫黄のようなヘテロ原子である。R1からR7は独立して1から約10個の炭素の、一価の、脂肪族、脂環式、もしくは芳香族の炭化水素基、ならびに1から約10個の炭素のハロゲン化炭化水素基からなる群より選択される。また、R1~R7は独立して-Y2-SiR8R9R10およびAであってよく、ここでR8からR10は独立して、1から約10個の炭素の、一価の、脂肪族、脂環式、もしくは芳香族の炭化水素基ならびに1から約10個の炭素のハロゲン化炭化水素基からなる群より選択される。Aは、置換のもしくは非置換の、飽和のおよび不飽和の、脂肪族、脂環式、もしくは芳香族の炭化水素からなる群より選択されかつ任意選択でヘテロ原子を含有する、一価の、親水性もしくは疎水性の部分であってよい。好ましくは、Aは、アルキル、アルコール、エーテル、エステル、アミド、アミン、酸およびその塩、シアノ、チオ、ウレタン、尿素、カルボナート、カルバマート、スルホナート、スルホンアミド、ホスファート、ならびにその組み合わせのような官能性を含む。上述の構造中のZは以下の一般式II:-R11-B-XIIを持ち、ここでR11は、0から約20個の炭素原子を持つ、直鎖のもしくは分岐の、二価のアルキル連結基である。一般式II中のBは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される二価の部分であり;好ましくは、Bはアルコール、エーテル、エステル、アミド、アミン、酸およびその塩、シアノ、チオ、ウレタン、尿素、カルボナート、カルバマート、スルホナート、スルホンアミド、ホスファート、ならびにその組み合わせのような官能性を含む。特に、Bの代表的な官能性のいくつかは下に示される:-O-C2H4Op-C3H6Oq-C4H8Or-O-ポリエーテル式中、pおよびqは独立して0から約100であり、rは0から約50であり、かつpqrは0より大きいヒドロキシシクロヘキサニルヒドロキシプロパニルウレタン尿素尿素およびウレタンカーボナート、およびカルバマートXはアクリルアミド、または一般式IIIを持つ重合可能な基であり、ここでR12からR14は水素、または1から約20個の炭素の、置換のもしくは非置換の、飽和の、一価の炭化水素基である。本発明はまた、ここに提供されるモノマーの反応産物によって作製されるポリマーをも志向する。これらのポリマーは、本発明のモノマーの一つによるホモポリマー、もしくは本発明の構造的に異なるシリコーンモノマーの二つによるコポリマー、ならびに/または、本発明の一つもしくはそれ以上のシリコーンポリマーと、好ましい非限定的な例である、N,N-ジメチルアクリルアミド、2-ヒドロキシ-エチルメタクリラートHEMA、N-ビニルピロリドンおよびメタクリル酸のような、シリコーンヒドロゲルにおける使用に好適な他の親水性の、不飽和の、有機モノマーの少なくとも一つとのコポリマーであってよい。そのようなコポリマーにおいて、本発明のシリコーンモノマー対他の親水性の、不飽和の、有機モノマーの比率は、約1:100から約100:1であり、そして好ましくは約20:80から約90:10であり、そしてより好ましくは30:70から約80:20である。不飽和の有機モノマーと本発明のカルボシロキサンモノマーとは互いに混和性であり、均一な混合物を形成する。相溶化剤の使用は必要ない。本発明のカルボシロキサンモノマーはまた、水溶性もしくは水分散性のいずれかである。水溶性カルボシロキサンモノマーは水と混和性であり、均一の溶液を得る。水分散性カルボシロキサンモノマーは完全には水に溶解しない。水性混合物におけるくもり、かすみ、コロイド形成および類似の不均一性の可視化できる兆候は、溶液よりむしろ分散液の指標である。水溶性および水分散性の両方は、本発明のカルボシロキサンモノマーの好ましい特徴である。カルボシロキサンモノマーがメタクリル化エポキシ化ポリエーテルセグメントを持つとき、ポリエーテル含量が全分子の重量の約60重量パーセント未満である場合に水分散性が観察される、ポリエーテルセグメントが約60重量パーセントより大きい場合に水溶性が観察される。本発明のモノマーを用いるポリマーを作製するために、所望のモノマーが混合され、そして生じる混合物が重合化されて硬化され、架橋剤の存在下で、フリーラジカルまたはカチオン性もしくはアニオン性の開始剤を用いる公知の熱技術ならびに光開始剤を用いるUV硬化技術によって透明な薄膜を作製する。ポリマーを作製するための反応混合物へと添加するモノマーは、モノマーもしくはプレポリマーであってよい。プレポリマーは、重合可能な基を持つ中間の分子量の反応中間体ポリマーである。このように、用語シリコーン含有モノマー、および親水性モノマーはプレポリマーを含むと理解される。本発明はまた、上述のホモポリマーもしくはコポリマーを含むシリコーンヒドロゲルフィルムをも志向する。本発明の構造Iのシリコーンモノマーの一つの好ましいバリアントは以下の式:を持ち、式中、Bは代表例に示されるように二価のポリエーテルであり;pは0から約100であり、好ましくは2から約15であり、より好ましくは約8であり;そしてqおよびrは0と等しく;Y1は約1から10個の炭素の、好ましくは1から約5個の炭素の、より好ましくは約2個の炭素の二価のアルキル連結基である。Y2は、二価のヘテロ原子および二価のアルキル基の組み合わせであり、そしてXは重合可能なメタクリラート基であり、aは0から約100、より好ましくは0から20を包括し、そしてさらにより好ましくは1である。一般的なモノマー構造IのR基のそれぞれは、一価のアルキル連結基、好ましくはメチル基である。R1からR7はまた、-Y2-SiR8R9R10およびAから選択できる。本発明の構造Iのシリコーンモノマーの他の好ましいバリアントは、以下の式:を持ち、ここでBは脂環式環を持つ二価のヒドロキシルであり;Xは重合可能なメタクリラート基であり、aは0から約100、より好ましくは0から約20を包括し、そしてさらにより好ましくは1であり;Y1は約1から10個の炭素の、好ましくは1から約5個の炭素の、より好ましくは約2個の炭素の二価のアルキル連結基である。Y2は、二価のヘテロ原子および二価のアルキル基の組み合わせである。一般的なモノマー構造IのR基のそれぞれは、一価のアルキル連結基、好ましくはメチル基である。R1からR7はまた、-Y2-SiR8R9R10およびAから選択できる。本発明の構造Iのシリコーンモノマーのさらに他の好ましいバリアントは、以下の式:を持ち、ここでBは二価のアルキル基であり;Xは重合可能なメタクリラート基であり、aは0から約100、より好ましくは0から約20を包括し、そしてさらにより好ましくは1である。Y1は約1から10個の炭素の、好ましくは1から約5個の炭素の、より好ましくは約2個の炭素の二価のアルキル連結基である。Y2は、二価のヘテロ原子および二価のアルキル基の組み合わせである。一般的なモノマー構造IのR基のそれぞれは、一価のアルキル連結基、好ましくはメチル基である。R1からR7はまた、-Y2-SiR8R9R10およびAから選択できる。本発明の他の実施態様は、上述のシリコーンモノマーを製造するプロセスを志向し、以下の一般式:R1R2R3Si-Y1-[SiR4R5Y2]a-SiR6R7-HIのシリコーン化合物を化学反応させるステップを含み、ここでaは0から100であり;Y1は1から10個の炭素原子の、置換のもしくは非置換の二価のアルキル連結基であり、そしてY2は、Y1もしくは二価のヘテロ原子であってよい。R1からR7は独立して1から約10個の炭素の、一価の、脂肪族、脂環式、もしくは芳香族の炭化水素基、ならびに1から約10個の炭素のハロゲン化炭化水素基からなる群より選択される。また、R1からR7は-Y2-SiR8R9R10およびAであってよく、ここでR8からR10は独立して、1から約10個の炭素の、一価の、脂肪族、脂環式、もしくは芳香族の炭化水素基ならびに1から約10個の炭素のハロゲン化炭化水素基からなる群より選択される。Aは、置換のもしくは非置換の、飽和のおよび不飽和の、脂肪族、脂環式、もしくは芳香族の炭化水素からなる群より選択されかつ任意選択でヘテロ原子を含有する、一価の、親水性もしくは疎水性の部分であってよい。一旦合成されると、それは、以下に示される一般式II:R15-B-MVを持つ末端不飽和基と反応させられ、ここでR15は、0から約20個の炭素原子を持つ、直鎖のもしくは分岐の、不飽和のアルキル基であり;Bは、置換のもしくは非置換の、飽和のおよび不飽和の、脂肪族、脂環式、もしくは芳香族の炭化水素、ならびにヘテロ原子を含有する、置換のもしくは非置換の、飽和のおよび不飽和の、脂肪族、脂環式、もしくは芳香族の炭化水素からなる群より選択される二価の部分であり;好ましくは、Bはアルコール、エーテル、エステル、アミド、アミン、酸およびその塩、シアノ、チオ、ウレタン、尿素、カルボナート、カルバマート、スルホナート、スルホンアミド、ホスファート、ならびにその組み合わせのような官能性を含む。Mはヒドロキシルもしくはハロゲンもしくはエポキシもしくはカルボン酸基であってよい。官能化カルボシロキサンが一旦作製されると、それは一般式VIを持つアルキルアクリロイル化合物と反応させられ、ここでGは、ハロゲンもしくはヒドロキシルまたは1から10個の炭素原子を持つアルキロキシであってよい。R12からR14は、水素または1から約20個の炭素の、置換のもしくは非置換の、飽和の、一価の、炭化水素基から選択でき、前記シリコーンモノマーを作製する。官能化カルボシロキサンと一般式VIを持つアルキルアクリロイル化合物との反応は、第三級アミン塩基もしくは塩基性イオン交換樹脂IERまたは共沸混合物形成溶媒もしくは反応物の存在下で実施可能である。共沸混合物形成溶媒は、ヘキサン、ヘプタン、トルエンなどおよび不活性な反応条件におけるメチルメタクリラートのような反応物からなる群より選択され得る。他の実施態様において、本発明のモノマーは、当該技術分野に知られるプロセスによる、コンタクトレンズ用のシリコーンヒドロゲルの作製に使用できる。従って、本発明はまた、本発明のホモポリマーもしくはkポリマーのいずれかより製造されるコンタクトレンズをも志向する。米国特許第3,408,429号および米国特許第3,496,254号に開示されるようなスピンキャスティングによって、米国特許第4,084,459号および米国特許第4,197,266号に開示されるようなキャスト成形によって、またはそれらの方法に組み合わせによって、あるいは、コンタクトレンズ作製のための他の任意の公知の方法によって、本発明のモノマー/ポリマーを用いて、コンタクトレンズを作製でき、ここで上述のすべての引用文献はすべてここに組み入れる。所望のコンタクトレンズの形および厚さに対応して回転鋳型もしくは固定鋳型のいずれかにおいて、重合化を実施できる。レンズはまた、必要ならば、機械的仕上げへとさらに供される。重合化は、ボタン、プレートもしくはロッドを形成するための適切な鋳型もしくは容器において実行され得、そして、所望の形を持つコンタクトレンズを提供するために加工例えばせん断もしくはレーザーによる切断もしくは研磨できる。他の実施態様において、本発明のシリコーンヒドロゲル組成物は、相溶化剤を一切用いることなく直接硬化できる澄んだ、透明な、均一の単相溶液を形成する。従来のシリコーンヒドロゲルフィルムは一般的に、疎水性のシリコーンモノマーと親水性のヒドロゲルモノマーの混合物を硬化して作成されたが、それらが互いに非相溶性であるために約10から40重量の溶媒の存在下で硬化された。しかしながら、本発明においては、発明物のメタクリル化カルボシロキサンモノマーがHEMAのような従来の親水性ヒドロゲルモノマーと相溶性であり、そして溶媒を一切用いることなくシリコーンヒドロゲルフィルムを作製するのに好適な均一の溶液を作製できることが見出された。他の実施態様において、親水性もしくは疎水性の表面を持つ鋳型、およびそれらの組み合わせを用いて本発明のヒドロゲル組成物を硬化して、コンタクトレンズ用のシリコーンヒドロゲルを形成できる。本発明のモノマーより作製されるシリコーンヒドロゲルフィルムは、鋳型より取り出され、そして浸出物より水もしくはイソプロピルアルコールのような有機溶媒のいずれか、または水と有機溶媒の組み合わせを用いて精製され得る。本発明の他の実施態様において、本発明のシリコーンヒドロゲルフィルムは、ソフトで、柔軟性で、かつ非常に透明で水吸収性である。本発明のモノマーより作製されるシリコーンヒドロゲルフィルムは、従来のシリコーンモノマーを用いて作製されるものと比較して、より良い酸素透過性を持ち、より良い加水分解安定性を示す。本発明のシリコーンヒドロゲルフィルムは、80°未満の水との動的接触角を持ち、そして約10から約70重量の水を吸収するが、それはシリコーンヒドロゲル組成物のよって変化し得る。作製されるヒドロゲルは、コンタクトレンズの用途に必要とされる良好な機械的性質を持つ。他の実施態様において、本発明のカルボシロキサンモノマーは、従来のシロキサンと比べて、酸性およびアルカリ性条件下においてより良い加水分解安定性を示す。本発明のポリマーはまた、添加物もしくはコモノマーの形状で、紫外線吸収剤、抗微生物剤、顔料、色素、および生物活性分子を含み得る。上述のように、本発明のシリコーンヒドロゲルは、かさばるアルキル基を持つシリコーンモノマーと比較して、改善された表面水和性を持ち、酸素透過性である。本発明において使用されるモノマーおよびプレポリマーは容易に重合化し、酸素の透過が可能で、改善された水和性を持ち、そしてよりよい機械的特性と光学的透明さを持つ三次元ネットワークを形成する。フィルムの具体的な使用は、眼内コンタクトレンズ、人工角膜、1日使い捨ておよび長期装用コンタクトレンズまたは、生物医学的デバイスのためのコーティングを含む。以下の実施例は、例示のみであって、添付の請求項に明確に画定されている本発明を限定するものと解釈されるべきではない。重合可能な官能性を含む異なる親水性部分を持つカルボシロキサンモノマーが作製された。これら新規のモノマーの加水分解安定性が、アルカリ性、中性および酸性pH条件において測定され、そして、同一の官能性を持つ従来のシリコーンモノマーと比べて改善された加水分解安定性を示した。カルボシロキサンモノマーはさらに、従来のヒドロゲルモノマーもしくはそれらの混合物と異なる重量比によって共重合化され、シリコンヒドロゲルフィルムを作製した。本発明のモノマーによって得られるフィルムは、コンタクトレンズの用途において重要であるより良い酸素透過性、本質的な水和性およびより低いモジュラスを持つことが見出された。作製されたシリコーンヒドロゲルフィルムは、以下の方法によってレンズの性能を評価された。1平衡含水率フィルムを脱イオン水に48時間浸漬し、そいて表面の水をリントフリーのティッシュペーパーでやさしくふき取った。水和フィルムは正確に重量を測られ、そして37°C48時間オーブン中で乾燥され、そして再び乾燥重量として重量が測られた。含水量は重量変化に基づいて以下の数式を用いて計算された。含水量=水和レンズの重量-乾燥レンズの重量÷水和レンズの重量×1002水和性フィルム表面の水和性は、RameHartNRLC.A.ゴニオメータでキャプティブ気泡法を用いた接触角測定によって評価された。キャプティブ気泡法において、眼上の条件のより良い模倣であり、シリンジより射出された気泡がミリQ水で浸漬されたフィルム上に接触するようもたらされ、接触角が測定される。より低い接触角値は、フィルムのより大きい親水性もしくはより良い表面水和性を表す。3酸素透過性Dk値酸素透過性はコンタクトレンズにおける重要な要素の一つであり、一般的に透過性がより高いと、より望ましいレンズとなる。これらの試料の酸素透過性Dk値は、ISO9913標準法に従うポーラログラフ法を用いて測定された。フィルムは、透過セル内に固定され、そしてドナーチャンバは酸素飽和PBSリン酸緩衝生理食塩水で満たされた。レセプターのセル中の酸素濃度が時間の関数として観察され、透過性は、濃度対時間のプロットの傾きより決定された。4モジュラス水和フィルムのヤングモジュラスがインストロン引張試験機を用いて測定された。湿潤された試料は、6センチメートル×0.8センチメートルのストリップへと切断され、機械的性質が、50Nと10mm/分のクロスヘッド速度のロードセルによって測定された。モジュラスは、応力-ひずみ曲線の初期の傾きより決定された。モジュラスは材料のソフトさと直接に相関する。モジュラスがより低いと、材料がよりソフトになる。モノマーの調製実施例1Ex.1:式:によって表される化合物の合成。このモノマーは2ステップのプロセスを用いて調製された。第一のステップにおいて、ヒドロキシル末端メタリルポリエーテルとモノヒドリド官能性カルボシロキサンとの間でヒドロシリル化反応が起こる。第二のステップにおいて、ヒドロシリル基が重合可能なメタクリラート基へとメタクリル化反応によって変換される。モノヒドリド官能性カルボシロキサンは、参照によってそのすべてをここに組み入れる米国特許7,259,220B1に開示されるプロセスを用いて調製された。特定のプロセスにおいて、1-2-トリメチルシリルエチル-1,1,3,3-テトラメチルジシロキサン25グラム、ヒドリド官能性カルボシロキサン、および鎖当たり8エチレンオキシドEO単位を平均で持つメタリル末端化ポリエチレングリコール46グラムが、還流冷却器、メカニカルスターラー、熱電対を有する温度調節器および窒素導入口を備える250ミリリットルの3口丸底RBフラスコへと導入された。内容物は、Karstedt触媒全充填反応物に対して50から100ppmのPtおよび脱水素反応のような副反応が起こるのを防ぐための緩衝液米国特許第5,986,122号の存在下で80°Cから90°Cへと加熱された。ヒドロシリル化の完了後、揮発性化合物は、反応産物より減圧下で除去された。最終産物である、ヒドロキシ末端化カルボシロキサンポリエーテルが定量的収率で望まない副産物を含まない無色透明な液体として得られた。生じた純産物は多核NMR分光法によってよく調べられた。本発明のシリコーンポリエーテルの合成は、溶媒があってもなくても実施できる。もし溶媒が使用されるなら、好ましいものは、トルエン、イソプロピルアルコールもしくはメチルエチルケトンを含む。H-NMRppm:0.02SiCH3、0.30.6SiCH2Ch、0.4SiCH2CH2Si、1.0SiCH3、1.0-CH<、3.23.3>CH-CH2-O-、3.6-CH2CH2-Si-NMRppm:3.4SiCH33CH2、7.2O-SiCH32CH2、8.5O-SiCH32CH2CH2次に、上述のステップで合成されたカルボシロキサンポリエーテル、トリエチルアミン11.3グラムおよびメチルエチルケトン100ミリリットルが、滴下漏斗および攪拌ブレードを備える1リットルの3口RBフラスコへと導入された。フラスコはアイスバスへと浸漬され、メタクリロイルクロリド11.2グラムが定常的に攪拌されながらおおよそ1時間かけて滴下漏斗を用いて滴下された。添加の完了後、さらなる攪拌が約3時間室温で続けられた。反応の間に沈殿するトリエチルアミンヒドロクロリド塩はろ過して除かれた。溶媒はロータリー真空エバポレータによって除去され、最終的にモノマーが無色から淡黄色の、透明の液体として得られた。用いられた溶媒の低い沸点は、真空すなわち約10mmHg未満下で約30°Cから40°Cの温度によって溶媒を完全に除去することを可能にする。生じるモノマーは、赤外線分光法、多核NMR分光法によってよく調べられた。H-NMRppm:0.02SiCH3、0.30.6SiCH2CH、0.4SiCH2CH2Si、0.98SiCH3、1.98CH3、3.13.3>CH-CH2-O-、3.64-CH2CH2O-、4.2CH2COO、5.66.15CH2=Si-NMRppm:3.5SiCH33CH2、7.2O-SiCH32CH2、8.4O-SiCH32CH2CH2実施例2:式:によって表される化合物の合成。モノマーは、2ステップのプロセスを用いて調製された。第一のステップにおいて、ヒドリド官能性カルボシロキサンとビニル官能性シクロヘキセンエポキシドとの間でヒドロシリル化反応が起こる。第二のステップにおいて、エポキシド基が不飽和酸と反応してそこに重合可能な基を導入する。特定のプロセスにおいて、1-2-トリメチルシリルエチル-1,1,3,3-テトラメチルジシロキサン25グラムおよびビニルシクロヘキセンエポキシド13.2グラムが還流冷却器、メカニカルスターラー、熱電対を有する温度調節器および窒素導入口を備える250ミリリットルの3口丸底RBフラスコへと導入された。内容物は、Karstedt触媒全充填反応物に対して10から50ppmのPtおよび脱水素反応のような副反応が起こるのを防ぐための緩衝液米国特許第5,986,122号の存在下で80°Cから90°Cへと加熱された。ヒドロシリル化の完了後、望まない揮発性化合物を減圧下での蒸留によって除き、反応産物を純化した。最終産物である、エポキシ官能性カルボシロキサンが定量的収率で望まない副産物を含まない無色透明な液体として得られた。生じた純産物はプロトンNMR分光法によってよく調べられた。本発明のエポキシ官能性カルボシロキサンは、溶媒があってもなくても得られる。もし溶媒が使用されるなら、好ましいものは、トルエン、イソプロピルアルコールもしくはメチルエチルケトンを含む。H-NMRppm:0.02SiCH3、0.4SiCH2CH2Si、0.5SiCH21.2~2CH2次に、上述のステップで合成されたエポキシ官能性カルボシロキサン、チタニウムイソプロポキシドカルボシロキサンに対して0.4重量およびヒドロキノンカルボシロキサンに対して0.0025重量が、滴下漏斗および攪拌ブレードを備える1リットルの3口RBフラスコへと導入された。フラスコはオイルバスで90°Cへと加熱され、アクリル酸7.68グラムが定常的に攪拌されながらおおよそ1時間かけて滴下漏斗を用いてRBへと滴下された。添加の完了後、さらなる攪拌が約5時間90°Cで続けられた。溶媒トルエンおよび他の揮発性不純物はロータリー真空エバポレータによって除去され、最終産物のモノマーが無色透明な液体として得られた。生じるモノアクリル化カルボシロキサンモノマーは、赤外線分光法、プロトンNMR分光法によってよく調べられた。H-NMRppm:0.02SiCH3、0.4SiCH2CH2Si、0.5SiCH2、1.2~2CH2、3.84.8CH2、5.8、6.26.4CH2=CH-実施例3:シリコーンヒドロゲルフィルムの作製実施例1で得られた化合物49重量部、2-ヒドロキシエチルメタクリラート49重量部、エチレングリコールジメタクリラートEGDMA1重量部およびベンゾイルペルオキシド1重量部が混合されそして攪拌された。生じる澄んだ、均一の、かつ透明な反応混合物は窒素ガスで置換され、ポリエチレンテレフタラート製鋳型へと注ぎいれられた。反応混合物の薄膜フィルムは熱風オーブンで85°C8時間熱硬化された。硬化の後、フィルムを10イソプロピルアルコールIPA、脱イオンDI水で加熱し、それを鋳型より取り出し、浸出物より精製した。フィルムは更に温DI水によって洗浄された。作製された最終産物のシリコーンヒドロゲルフィルムは、ソフトな、柔軟性の、かつ透明なものであり、コンタクトレンズの性質のいくつかについて測定された。表1は、配合物の詳細と、作製されたシリコーンヒドロゲルフィルムの性質とを示す。実施例4:シリコーンヒドロゲルフィルムが、実施例1で得られた化合物の代わりに実施例2で得られた化合物を用いる点を除いて実施例3と同様にして得られた。最終的な試料は、澄んだ、透明の薄いフィルムとして得られ、純水中に保存された。比較例1CEx.1モノマーは、1-2-トリメチルシリルエチル-1,1,3,3-テトラメチルジシロキサンの代わりに1,1,1,3,5,5,5-ヘプタメチルトリシロキサンが用いられた点を除いて実施例1と同様に調製された。作製されたモノアクリル化シロキサンモノマーは、赤外線分光法、多核NMR分光法によってよく調べられた。H-NMRppm:0.02SiCH3、0.30.6SiCH2CH、0.98SiCH3、1.98CH3、3.13.3>CH-CH2-O-、3.64-CH2CH2O-、4.2CH2COO、5.66.15CH2=Si-NMRppm:8-SiCH33、-22O-CH32-比較例2CEx.2シリコーンヒドロゲルフィルムが、実施例1で得られた化合物の代わりに比較例1で得られた化合物を用いる点を除いて実施例3と同様にして得られた。澄んだ、透明の薄いフィルムが純水中に保存され、性質が測定された。本発明のモノマーの加水分解安定性はHPLCを用いて測定された米国特許公開出願番号20100069279。実施例1Ex.1で得られた0.5重量のモノマーが、pH6.5、7および7.5の溶液を含有する3つの異なるバイアルへと導入された。バイアルは漏れ防止シールによってシールされ、85°Cに加熱された。熱加速化加水分解による組成物の変化はHPLCを用いて時間の関数として観察された。同様に、比較例1で得られたモノマーもまた、加水分解安定性について測定された。本発明のモノマーEx.1は、酸性、中性およびアルカリ性pH条件における従来のシロキサンモノマーCEx.1と比べて、酸性、アルカリ性および中性条件における改善された加水分解安定性を示した図1。表1は、カルボシロキサン結合を持つモノマーEx.1およびカルボシロキサン結合を持たないモノマーEx.2を用いて作製されたシリコーンヒドロゲルフィルムの性質を比較する。異なるpH条件における改善された加水分解安定性とは別に、モノマーは、従来のシリコーンモノマーを用いて作製されたシリコーンヒドロゲルと比較して改善された酸素透過性と低いモジュラスとを示す。StermらJ.PolymerSciencePartB:PolymerPhysics251987年1263~1298は、シリコーン骨格上のメチル基のかさばる基による置換、またはシロキサン-SiOSi-結合のカルボシラン-SiCH2nSi-結合による置換は、酸素透過性の減少をもたらすことを報告した。Sternらによる報告に基づくと、骨格の鎖においてシロキサン結合-Si-O-Siがカルボシロキサン結合-SiCH2nSi-によって置換されると、酸素透過性が減少すると予測できるであろう。驚くべきことに、本発明のカルボシロキサンモノマーを用いて作製されるシリコーンヒドロゲルは、対応する従来のシロキサン結合を持つシロキサンモノマーと比べて改善された酸素透過性を示した。発明が好ましい実施態様に言及して記載されてきたが、本発明の範囲を離れることなく、さまざまな変更が成り立ち、かつその要素が等価物によって置換可能であることを当業者なら理解するであろう。本発明を実施するためのベストモードとして開示される特定の実施態様へと本発明を限定することを意図するのではなく、添付の請求項の範囲内に含まれるすべての実施態様を本発明が含むことが意図される。参照によりここに引用されるすべての引用物は明示的にここに組み入れられる。"